(57)【要約】【課題】本発明は、耐熱性、耐ＵＶ性および高屈折率を兼ね備えた熱硬化性樹脂組成物であり、保存安定性に優れた、ＬＥＤ用封止材としての信頼性に優れる熱硬化性樹脂組成物を提供することを課題とする。【解決手段】本発明は、以下の（Ａ）および（Ｂ）を含有する熱硬化性樹脂組成物に関する。（Ａ）ＳｉＨ基を有するシルセスキオキサンとアルケニル基を２個有するオルガノポリシロキサンとの反応物であって、ＳｉＨ基とアルケニル基とを含む熱硬化性樹脂。（Ｂ）Ｐｔ触媒。  さらに、（Ｃ）硬化禁止剤を（Ｂ）Ｐｔ触媒の配合量（質量）の２５０〜２００，０００倍添加すると、保存安定性の効果が一層向上する。【選択図】なし【特許請求の範囲】
【請求項１】
（Ａ）および（Ｂ）を含有する熱硬化性樹脂組成物。
（Ａ）ＳｉＨ基を有するシルセスキオキサンとアルケニル基を２個有するオルガノポリシロキサンとの反応物であって、ＳｉＨ基とアルケニル基とを有する熱硬化性樹脂。
（Ｂ）Ｐｔ触媒。
【請求項２】
さらに、（Ｃ）を含む請求項１に記載の熱硬化性樹脂組成物。
（Ｃ）硬化禁止剤。
ここで、（Ｃ）硬化禁止剤は、（Ｂ）Ｐｔ触媒の配合量（質量）の２５０〜２００，０００倍である。
【請求項３】
前記シルセスキオキサンがダブルデッカー型シルセスキオキサンである請求項１または２に記載の熱硬化性樹脂組成物。
【請求項４】
さらに、（Ｄ）〜（Ｆ）の少なくとも１つを含む、請求項１〜３のいずれか１項に記載の熱硬化性樹脂組成物。
（Ｄ）ＳｉＨ基を有するシルセスキオキサンとアルケニル基を２個有するオルガノポリシロキサンとアルケニル基を有するエポキシ化合物とアルケニル基を有するシリル化合物とを反応させることにより得られる、ＳｉＨ基を有する熱硬化性樹脂。
（Ｅ）アルケニル基を２個以上有するオルガノポリシロキサン化合物。
（Ｆ）片末端にのみＳｉＨ基を有する直鎖状のオルガノポリシロキサン化合物。
【請求項５】
前記熱硬化性樹脂（Ａ）が、下記式（１）で示される化合物である、請求項１〜３のいずれか１項に記載の熱硬化性樹脂組成物。
2015172146.tif 000050
式（１）において、Ｘはそれぞれ独立して、
下記式（Ｘ−Ｉ）、式（Ｘ−ＩＩ）または式（Ｘ−ＩＩＩ）で表される基であり、式（１）で表される化合物１分子あたり［該化合物が式（Ｘ−Ｉ）で表される基と式（Ｘ−ＩＩ）で表される基と式（Ｘ−ＩＩＩ）で表される基の割合が異なる化合物の混合物である場合は該化合物１分子平均］の式（Ｘ−Ｉ）で表される基の数をａ、式（Ｘ−ＩＩ）で表される基の数をｂ、式（Ｘ−ＩＩＩ）で表される基の数をｃとした場合に、
ａ＋２ｂ＋ｃ＝４であり、０＜ａ≦３であり、０≦ｂ≦１であり、０＜ｃ≦３である。
Ｒ１はそれぞれ独立して、炭素数１〜４のアルキル、シクロペンチル及びシクロヘキシ
ルから選択される基であり、ｍは１〜１００を満たす平均値である。
2015172146.tif 000051
2015172146.tif 000052
式（Ｘ−ＩＩ）において、Ｒ１は式（１）におけるＲ１と同様であり、Ｒ２及びＲ３はそれぞれ独立して、炭素数１〜４のアルキル、シクロペンチル、シクロヘキシルおよびフェニルから選択される基であり、ｒは−ＯＳｉ（Ｒ３）２−の繰り返しの数であり、ｒは、２〜２０を満たす平均値である。
2015172146.tif 000053
式（Ｘ−ＩＩＩ）において、Ｒ４及びＲ５はそれぞれ独立して、炭素数１〜４のアルキル、シクロペンチル、シクロヘキシルおよびフェニルから選択される基であり、ｓは−ＯＳｉ（Ｒ５）２−の繰り返しの数であり、ｓは、２〜２０を満たす平均値である。
【請求項６】
前記熱硬化性樹脂（Ｄ）が、下記式（Ｄ１）で示される化合物である、請求項４に記載の熱硬化性樹脂組成物。
2015172146.tif 000054
式（Ｄ１）において、Ｘ’はそれぞれ独立して、下記式（ａ）、式（ｂ）、式（ｃ−ｉ）、式（ｃ−ｉｉ）、式（ｃ−ｉｉｉ）、式（ｄ−ｉ）、式（ｄ−ｉｉ）または式（ｄ−ｉｉｉ）で表される基であり、式（１）で表される化合物１分子あたり［該化合物が式（ａ）で表される基と式（ｂ）〜式（ｄ−ｉｉｉ）で表される基の割合が異なる化合物の混合物である場合は該化合物１分子平均］の、
式（ａ）で表される基の数をＡ、
式（ｂ）で表される基の数をＢ、
式（ｃ−ｉ）、式（ｃ―ｉｉ）または式（ｃ−ｉｉｉ）で表される基の数をＣ、
式（ｄ−ｉ）、式（ｄ−ｉｉ）または式（ｄ−ｉｉｉ）で表される基の数をＤとした場合に、Ａ＋２Ｂ＋Ｃ＋Ｄ＝４であり、０．５≦Ａ≦３．０であり、０．５≦２Ｂ≦２．０であり、０．１≦Ｃ≦２であり、０≦Ｄ≦１．０である。
Ｒ１’はそれぞれ独立して、炭素数１〜４のアルキル、シクロペンチル及びシクロヘキシルから選択される基であり、ｍ’は１〜１００を満たす平均値である。
2015172146.tif 000055
2015172146.tif 000056
式（ｂ）において、Ｒ１’は式（Ｄ１）におけるＲ１’と同様であり、Ｒ２’及びＲ３’はそれぞれ独立して、炭素数１〜４のアルキル、シクロペンチル、シクロヘキシルおよびフェニルから選択される基であり、ｔは−ＯＳｉ（Ｒ３’）２−の繰り返しの数であり、１〜２０を満たす平均値である。
2015172146.tif 000057
2015172146.tif 000058
式（ｄ−ｉ）〜（ｄ−ｉｉｉ）において、Ｒ４、Ｒ４’およびＲ４’’はそれぞれ独立して、メチル、エチル、ブチルおよびイソプロピルから選択される基である。ｘは−ＯＳｉ（Ｒ４’）２−の繰り返しの数であり、１〜２０を満たす平均値である。ｙは−ＯＳｉ（Ｒ４’’）２−の繰り返しの数であり、１〜１０を満たす平均値である。
【請求項７】
前記熱硬化性樹脂（Ｄ）が、下記式（Ｄ２）で示される化合物である、請求項４項に記載の熱硬化性樹脂組成物。
2015172146.tif 000059
式（Ｄ２）において、Ｒ’’はそれぞれ独立して、炭素数１〜４のアルキル、シクロペンチル、シクロヘキシルおよびフェニルから選択される基であり、ｒは０〜１００の整数である。ａｉｉは、０．１≦ａｉｉ≦３．５、Ｘｉｉは、０≦２Ｘｉｉ≦２．０、Ｙｉｉは、０≦Ｙｉｉ≦３．０、Ｚｉｉは、０．１≦Ｚｉｉ≦３．５である。
【請求項８】
前記片末端にのみＳｉＨ基を有する直鎖状のオルガノポリシロキサン化合物（Ｆ）が、下記式（２）で示される化合物である請求項４に記載の熱硬化性樹脂組成物。
2015172146.tif 000060
Ｒ６及びＲ７はそれぞれ独立して、炭素数１〜４のアルキル、シクロペンチル及びシクロヘキシルから選択される基であり、ｍは−ＯＳｉ（Ｒ７）２−の繰り返しの数であり、１〜２０を満たす平均値である。
【請求項９】
前記アルケニル基を２個以上有するオルガノポリシロキサン化合物（Ｅ）が式（３）で示される化合物である、請求項４に記載の熱硬化性樹脂組成物。
2015172146.tif 000061
式（３）において、Ｒ８及びＲ９はそれぞれ独立して、炭素数１〜４のアルキル、シクロペンチル、シクロヘキシルおよびフェニルから選択される基であり、ｎは、−ＯＳｉ（Ｒ９）２−の繰り返しの数であり、１〜５０を満たす平均値である。
【請求項１０】
熱硬化性樹脂組成物全量基準で、前記（Ｄ）ＳｉＨ基を有するシルセスキオキサン、アルケニル基を２個有するオルガノポリシロキサン、アルケニル基を有するエポキシ化合物およびアルケニル基を有するシリル化合物を反応させることにより得られる、ＳｉＨ基を有する熱硬化性樹脂を１〜５０質量％の割合で含有する請求項１〜９のいずれか１項に記載の熱硬化性樹脂組成物。
【請求項１１】
熱硬化性樹脂組成物全量基準で、前記熱硬化性樹脂（Ｅ）を１〜１０質量％の割合で含有する請求項１〜１０のいずれか１項に記載の熱硬化性樹脂組成物。
【請求項１２】
熱硬化性樹脂組成物全量基準で、前記（Ｆ）片末端にのみＳｉＨ基を有する直鎖状のオルガノポリシロキサン化合物を２〜２０質量％含有する、請求項１〜１１のいずれか１項に記載の熱硬化性樹脂組成物
【請求項１３】
さらに、無機化合物が分散された請求項１〜１２いずれか１項に記載の熱硬化性樹脂組成物。
【請求項１４】
無機化合物が蛍光体および／または金属酸化物である、請求項１３に記載の熱硬化性樹脂組成物。
【請求項１５】
８０℃の温度で３０日間保管条件下での粘度上昇率が５０％以内である、請求項１〜１４のいずれか１項に記載の熱硬化性樹脂組成物。
【請求項１６】
請求項１〜１５のいずれか１項記載の熱硬化性樹脂組成物を成型して得られるプリプレグ。
【請求項１７】
請求項１６に記載のプレプリグを熱硬化させて得られる物品。
【請求項１８】
塗膜状またはシート状であり、厚みが０．１μｍ〜３，０００μｍである、請求項１７に記載の物品。
【発明の詳細な説明】
【技術分野】
【０００１】
本発明は、保存安定性、高耐熱性、高透明、耐熱黄変性に優れたシルセスキオキサンとオルガノポリシロキサンから；なる熱硬化性樹脂組成物と、該熱硬化性樹脂組成物を成型して得られる成型体及び、硬化した該成型体を含む発光装置に関する。
【背景技術】
【０００２】
白色ＬＥＤパッケージを構成する部材としては金属リードフレーム、リフレクタ樹脂、ＬＥＤチップ、金線、封止樹脂並びに蛍光体などが挙げられる。ＬＥＤは照明等の用途に市場が拡大しているが、その大出力化に伴いＬＥＤパッケージ内の発熱が問題となっており、構成部材にも高耐熱性が要求されるようになってきている。封止樹脂に関しては、エポキシ樹脂を用いた場合には、その発熱による黄変が避けられなくなっているため、エポキシ樹脂に変わってより耐熱性、耐光性に優れているシリコーン樹脂が白色ＬＥＤの封止材料として用いられてきている。一般的に使用されているシリコーン封止樹脂は、付加反応を応用する２液混合型である。これは、異なる組成をもつ２つの組成物を混ぜ合わせ、一方の組成物に含まれる触媒の作用により付加反応を開始させて硬化させるものである。
【０００３】
この場合、混合後、室温においても硬化反応が進むために粘度が徐々に上昇し、その後の工程である蛍光体の分散工程、パッケージへのディスペンス工程などにおいて、粘度変化がある故に、工程初期と後期の製品品質で蛍光体の分散状態やディスペンス量変化が発生し、その結果、均質な製品が作りにくいなどの問題がある。また粘度が上昇し続けて最終的にはゲル化または固体化してディスペンスができなくなり、結果として封止樹脂や蛍光体の歩留まりが低下する。さらに、２液混合操作において、混合比率が若干ずれることで、樹脂の硬度や弾性率が変化し、生産ロット間で性能差が発生する問題も指摘されている。
【０００４】
このような問題を解決するために、近年、予め２液を混合して−３０℃程度の低温保存し、粘度上昇を抑制した製品も販売されているが、使用に際しては室温に戻す必要があり、室温に戻した直後から粘度変化が発生する為、根本的な解決には至っていない。
【０００５】
また、粘度変化による蛍光体の分散状態やディスペンス量変化による光学ばらつきを改善するために蛍光体シートの開発も行なわれている。蛍光体シートは発光するチップ上に取り付けられるため、封止樹脂同様に耐熱性、耐光性が必要であり、多くの場合このようなシート形成材料には封止樹脂向けに好適な材料もしくは封止樹脂そのものが転用して使用されている（特許文献１）。
【０００６】
この様に蛍光体シートが完全に硬化された場合、接着層を使用してＬＥＤチップに貼りつける必要があり工程が複雑となる。また接着層を用いない場合にはシート形成後に半硬化状態にまで一旦硬化させてシート形成を行ない、その後チップに載せて本硬化すると共に蛍光体シートを接着させる。この場合、半硬化の蛍光体シートは室温においても封止樹脂と同様に徐々に硬化が更に進行し、本硬化の際には接着不良を起こす欠点がある為、保管には非常に低い温度条件を要する（特許文献２）。
【０００７】
また、特許文献１には、加工に優れる程度まで硬化を進行させることが記載されているが、最終的にはシート形成温度以上でＬＥＤチップと接着させる為に、やはり半硬化状態であることが必要である。実施例を見ても明らかな通り、転用された封止樹脂はメーカーが硬化に必要としている温度よりも低い温度でフィルムが形成されている。このように半硬化樹脂はやはりその保管に際しては硬化がこれ以上進行しないように非常に低い温度での保管が必要となる。
【先行技術文献】
【特許文献】
【０００８】
【特許文献１】特開２０１３−１７９２号公報
【特許文献２】特開２００９−２３５３６８号公報
【発明の概要】
【発明が解決しようとする課題】
【０００９】
上記のように、ＬＥＤ用封止剤や蛍光体シートは２液混合型のシリコーン樹脂を使用する為、混合後の付加反応進行の為に作業性に制限があったり、保存には低温保管が必要となったりしている。そこで本発明は、室温で保存が可能で粘度変化やポットライフによる作業制限を受けず、また従来のような２液混合の工程で発生する分量誤差による性能ばらつきが生じない熱硬化性樹脂組成物及びそれを用いた物品を提供することを課題とする。
【課題を解決するための手段】
【００１０】
本発明者らは、上記課題を解決すべく鋭意検討を行った。その結果、ＳｉＨ基を有するシルセスキオキサンとアルケニル基を２個有するオルガノポリシロキサンとの反応から得られるＳｉＨ基とアルケニル基とを含む熱硬化性樹脂とＰｔ触媒並びに硬化遅延剤からなる熱硬化性樹脂組成物が室温で保存安定性が高く、しかも熱により硬化が可能で、封止材料として好適に使用でき、成型物としても保存安定性が高く、ポストキュアにより好適に硬化物を与え、なおかつ密着性を兼ね備えることを見出した。また、本発明は該熱硬化性樹脂組成物にＳｉＨ基を有するシルセスキオキサンとアルケニル基を２個有するオルガノポリシロキサンとアルケニル基を有するエポキシ化合物とアルケニル基を有するシリル化合物とを反応させることにより得られるＳｉＨ基を有する熱硬化性樹脂や、片末端にのみＳｉＨ基を有するオルガノポリシロキサンを含有させることによっても、上記の課題が解決されることを見出し、本発明を完成させるに至った。
【００１１】
すなわち、本発明は以下の通りである。
１．（Ａ）および（Ｂ）を含有する熱硬化性樹脂組成物。
（Ａ）ＳｉＨ基を有するシルセスキオキサンとアルケニル基を２個有するオルガノポリシロキサンとの反応物であって、ＳｉＨ基とアルケニル基とを有する熱硬化性樹脂。
（Ｂ）Ｐｔ触媒。
【００１２】
２．さらに、（Ｃ）を含む前項１に記載の熱硬化性樹脂組成物。
（Ｃ）硬化禁止剤。
ここで、（Ｃ）硬化禁止剤は、（Ｂ）Ｐｔ触媒の配合量（質量）の２５０〜２００，０００倍である。
【００１３】
３．前記シルセスキオキサンがダブルデッカー型シルセスキオキサンである前項１または２に記載の熱硬化性樹脂組成物。
【００１４】
４．さらに、（Ｄ）〜（Ｆ）の少なくとも１つを含む、前項１〜３のいずれか１項に記載の熱硬化性樹脂組成物。
（Ｄ）ＳｉＨ基を有するシルセスキオキサンとアルケニル基を２個有するオルガノポリシロキサンとアルケニル基を有するエポキシ化合物とアルケニル基を有するシリル化合物とを反応させることにより得られる、ＳｉＨ基を有する熱硬化性樹脂。
（Ｅ）アルケニル基を２個以上有するオルガノポリシロキサン化合物。
（Ｆ）片末端にのみＳｉＨ基を有する直鎖状のオルガノポリシロキサン化合物。
【００１５】
５．前記熱硬化性樹脂（Ａ）が、下記式（１）で示される化合物である、前項１〜３のいずれか１項に記載の熱硬化性樹脂組成物。
【００１６】
2015172146.tif 000002
【００１７】
式（１）において、Ｘはそれぞれ独立して、
下記式（Ｘ−Ｉ）、式（Ｘ−ＩＩ）または式（Ｘ−ＩＩＩ）で表される基であり、式（１）で表される化合物１分子あたり［該化合物が式（Ｘ−Ｉ）で表される基と式（Ｘ−ＩＩ）で表される基と式（Ｘ−ＩＩＩ）で表される基の割合が異なる化合物の混合物である場合は該化合物１分子平均］の式（Ｘ−Ｉ）で表される基の数をａ、式（Ｘ−ＩＩ）で表される基の数をｂ、式（Ｘ−ＩＩＩ）で表される基の数をｃとした場合に、
ａ＋２ｂ＋ｃ＝４であり、０＜ａ≦３であり、０≦ｂ≦１であり、０＜ｃ≦３である。
Ｒ１はそれぞれ独立して、炭素数１〜４のアルキル、シクロペンチル及びシクロヘキシ
ルから選択される基であり、ｍは１〜１００を満たす平均値である。
【００１８】
2015172146.tif 000003
【００１９】
2015172146.tif 000004
【００２０】
式（Ｘ−ＩＩ）において、Ｒ１は式（１）におけるＲ１と同様であり、Ｒ２及びＲ３はそれぞれ独立して、炭素数１〜４のアルキル、シクロペンチル、シクロヘキシルおよびフェニルから選択される基であり、ｒは−ＯＳｉ（Ｒ３）２−の繰り返しの数であり、ｒは、２〜２０を満たす平均値である。
【００２１】
2015172146.tif 000005
【００２２】
式（Ｘ−ＩＩＩ）において、Ｒ４及びＲ５はそれぞれ独立して、炭素数１〜４のアルキル、シクロペンチル、シクロヘキシルおよびフェニルから選択される基であり、ｓは−ＯＳｉ（Ｒ５）２−の繰り返しの数であり、ｓは、２〜２０を満たす平均値である。
【００２３】
６．前記熱硬化性樹脂（Ｄ）が、下記式（Ｄ１）で示される化合物である、前項４に記載の熱硬化性樹脂組成物。
【００２４】
2015172146.tif 000006
【００２５】
式（Ｄ１）において、Ｘ’はそれぞれ独立して、下記式（ａ）、式（ｂ）、式（ｃ−ｉ）、式（ｃ−ｉｉ）、式（ｃ−ｉｉｉ）、式（ｄ−ｉ）、式（ｄ−ｉｉ）または式（ｄ−ｉｉｉ）で表される基であり、式（１）で表される化合物１分子あたり［該化合物が式（ａ）で表される基と式（ｂ）〜式（ｄ−ｉｉｉ）で表される基の割合が異なる化合物の混合物である場合は該化合物１分子平均］の、
式（ａ）で表される基の数をＡ、
式（ｂ）で表される基の数をＢ、
式（ｃ−ｉ）、式（ｃ―ｉｉ）または式（ｃ−ｉｉｉ）で表される基の数をＣ、
式（ｄ−ｉ）、式（ｄ−ｉｉ）または式（ｄ−ｉｉｉ）で表される基の数をＤとした場合に、Ａ＋２Ｂ＋Ｃ＋Ｄ＝４であり、０．５≦Ａ≦３．０であり、０．５≦２Ｂ≦２．０であり、０．１≦Ｃ≦２であり、０≦Ｄ≦１．０である。
Ｒ１’はそれぞれ独立して、炭素数１〜４のアルキル、シクロペンチル及びシクロヘキシルから選択される基であり、ｍ’は１〜１００を満たす平均値である。
【００２６】
2015172146.tif 000007
【００２７】
2015172146.tif 000008
【００２８】
式（ｂ）において、Ｒ１’は式（Ｄ１）におけるＲ１’と同様であり、Ｒ２’及びＲ３’はそれぞれ独立して、炭素数１〜４のアルキル、シクロペンチル、シクロヘキシルおよびフェニルから選択される基であり、ｔは−ＯＳｉ（Ｒ３’）２−の繰り返しの数であり、１〜２０を満たす平均値である。
【００２９】
2015172146.tif 000009
【００３０】
2015172146.tif 000010
【００３１】
式（ｄ−ｉ）〜（ｄ−ｉｉｉ）において、Ｒ４、Ｒ４’およびＲ４’’はそれぞれ独立して、メチル、エチル、ブチルおよびイソプロピルから選択される基である。ｘは−ＯＳｉ（Ｒ４’）２−の繰り返しの数であり、１〜２０を満たす平均値である。ｙは−ＯＳｉ（Ｒ４’’）２−の繰り返しの数であり、１〜１０を満たす平均値である。
【００３２】
７．前記熱硬化性樹脂（Ｄ）が、下記式（Ｄ２）で示される化合物である、前項４に記載の熱硬化性樹脂組成物。
【００３３】
2015172146.tif 000011
【００３４】
式（Ｄ２）において、Ｒ’’はそれぞれ独立して、炭素数１〜４のアルキル、シクロペンチル、シクロヘキシルおよびフェニルから選択される基であり、ｒは０〜１００の整数である。ａｉｉは、０．１≦ａｉｉ≦３．５、Ｘｉｉは、０≦２Ｘｉｉ≦２．０、Ｙｉｉは、０≦Ｙｉｉ≦３．０、Ｚｉｉは、０．１≦Ｚｉｉ≦３．５である。
【００３５】
８．前記片末端にのみＳｉＨ基を有する直鎖状のオルガノポリシロキサン化合物（Ｆ）が、下記式（２）で示される化合物である前項４に記載の熱硬化性樹脂組成物。
【００３６】
2015172146.tif 000012
【００３７】
Ｒ６及びＲ７はそれぞれ独立して、炭素数１〜４のアルキル、シクロペンチル及びシクロヘキシルから選択される基であり、ｍは−ＯＳｉ（Ｒ７）２−の繰り返しの数であり、１〜２０を満たす平均値である。
【００３８】
９．前記アルケニル基を２個以上有するオルガノポリシロキサン化合物（Ｅ）が式（３）で示される化合物である、前項４に記載の熱硬化性樹脂組成物。
【００３９】
2015172146.tif 000013
【００４０】
式（３）において、Ｒ８及びＲ９はそれぞれ独立して、炭素数１〜４のアルキル、シクロペンチル、シクロヘキシルおよびフェニルから選択される基であり、ｎは、−ＯＳｉ（Ｒ９）２−の繰り返しの数であり、１〜５０を満たす平均値である。
【００４１】
１０．熱硬化性樹脂組成物全量基準で、前記（Ｄ）ＳｉＨ基を有するシルセスキオキサン、アルケニル基を２個有するオルガノポリシロキサン、アルケニル基を有するエポキシ化合物およびアルケニル基を有するシリル化合物を反応させることにより得られる、ＳｉＨ基を有する熱硬化性樹脂を１〜５０質量％の割合で含有する前項１〜９のいずれか１項に記載の熱硬化性樹脂組成物。
【００４２】
１１．熱硬化性樹脂組成物全量基準で、前記熱硬化性樹脂（Ｅ）を１〜１０質量％の割合で含有する前項１〜１０のいずれか１項に記載の熱硬化性樹脂組成物。
【００４３】
１２．熱硬化性樹脂組成物全量基準で、前記（Ｆ）片末端にのみＳｉＨ基を有する直鎖状のオルガノポリシロキサン化合物を２〜２０質量％含有する、前項１〜１１のいずれか１項に記載の熱硬化性樹脂組成物。
【００４４】
１３．さらに、無機化合物が分散された前項１〜１２のいずれか１項に記載の熱硬化性樹脂組成物。
【００４５】
１４．無機化合物が蛍光体および／または金属酸化物である、前項１３に記載の熱硬化性樹脂組成物。
【００４６】
１５．８０℃の温度で３０日間保管条件下での粘度上昇率が５０％以内である、前項１〜１４のいずれか１項に記載の熱硬化性樹脂組成物。
【００４７】
１６．前項１〜１５のいずれか１項記載の熱硬化性樹脂組成物を成型して得られるプリプレグ。
【００４８】
１７．項１６に記載のプレプリグを熱硬化させて得られる物品。
【００４９】
１８．塗膜状またはシート状であり、厚みが０．１μｍ〜３，０００μｍである、前項１７に記載の物品。
【発明の効果】
【００５０】
本発明の熱硬化性樹脂組成物は、保存安定性に優れるため、室温での粘度変化や化学変化を起こすことがなく、なお且つ高屈折率、高耐熱性、密着性に優れる硬化物及び半硬化物を与えることができる。そのため、本発明の熱硬化性樹脂組成物を利用してなるシリコーン封止樹脂（封止剤）は従来のように直前に２液混合して使用する必要がない。
【００５１】
さらに、本発明の熱硬化性樹脂組成物は、容易に、半硬化状態のまま任意の形状に成型し、プリプレグとすることができる。保存安定性に優れるため、半硬化状態を長期間維持しており、使用の自由度が極めて高い。さらに、本発明の熱硬化性樹脂組成物は、無機化合物を分散させて使用することも可能である。
【００５２】
さらに、該プリプレグを熱処理し、熱硬化させることができる。本発明の熱硬化性樹脂組成物はシルセスキオキサン骨格が主成分であるので、その硬化物は耐熱性に優れるとともに、耐ＵＶ性にも優れる。さらには、ポリフタルアミド樹脂、銀またはセラミックス等のハウジング基材に対する優れた接着性を示し、吸湿リフロー、ヒートサイクル試験、さらには耐イオウ試験等の厳しい信頼性試験にも耐えうる、室温で保存安定な樹脂組成物及び当該樹脂組成物からなる優れた成型硬化物を得ることができる。
【発明を実施するための形態】
【００５３】
以下、本発明を詳細に説明する。
なお、単独で（Ａ）と表記された場合は、本書では（Ａ）で定義されたものを意味するが、例えば熱硬化性樹脂（Ａ）のように適宜表現しなおすことがある。このルールは、（Ｂ）〜（Ｆ）も同様である。
【００５４】
本発明の熱硬化性樹脂組成物は、以下の（Ａ）および(Ｂ)を含有することを特徴とする。
（Ａ）ＳｉＨ基を有するシルセスキオキサンとアルケニル基を２個有するオルガノポリシロキサンとの反応物であって、ＳｉＨ基とアルケニル基とを含む熱硬化性樹脂。
（Ｂ）Ｐｔ触媒。
【００５５】
（Ａ）で定義される熱硬化性樹脂（以降、熱硬化性樹脂（Ａ）ともいう）は、ＳｉＨ基を有するシルセスキオキサンとアルケニル基を２個有するオルガノポリシロキサンとの反応物である。ＳｉＨ基を有するシルセスキオキサンとしては、ダブルデッカー型シルセスキオキサンおよびＴ８構造のカゴ型シルセスキオキサンが挙げられる。Ｔ８構造のカゴ型シルセスキオキサンは８個の官能基を有しているのに対して、本発明で用いているダブルデッカー型シルセスキオキサンは４つの官能基しか有しておらず、構造の制御が行いやすい。また完全縮合型のカゴ型シルセスキオキサンと違い、本発明で好適に用いているダブルデッカー型シルセスキオキサンは不完全縮合型であり、分子の自由度が比較的高く、柔軟性に優れる。このような観点からダブルデッカー型シルセスキオキサンが好ましい。
【００５６】
熱硬化性樹脂（Ａ）としては、例えば、下記式（１）で表される化合物が挙げられる。
【００５７】
2015172146.tif 000014
【００５８】
式（１）において、Ｘはそれぞれ独立して、下記式（Ｘ−Ｉ）、式（Ｘ−ＩＩ）または式（Ｘ−ＩＩＩ）で表される基である。Ｒ１はそれぞれ独立して、炭素数１〜４のアルキル、シクロペンチルおよびシクロヘキシルから選択される基であり、ｍは１〜１００を満たす平均値である。その中でも、ｍは１が好ましい。
【００５９】
2015172146.tif 000015
【００６０】
2015172146.tif 000016
【００６１】
式（Ｘ−ＩＩ）において、Ｒ１は式（１）におけるＲ１と同様であり、Ｒ２及びＲ３はそれぞれ独立して、炭素数１〜４のアルキル、シクロペンチル、シクロヘキシルおよびフェニルから選択される基であり、ｒは−ＯＳｉ（Ｒ３）２−の繰り返しの数であり、ｒは、２〜２０を満たす平均値である。ｒは、２〜１０が好ましい。Ｒ１は式（１）におけるＲ１と同様である。
【００６２】
2015172146.tif 000017
【００６３】
式（Ｘ−ＩＩＩ）において、Ｒ４及びＲ５はそれぞれ独立して、炭素数１〜４のアルキル、シクロペンチル、シクロヘキシルおよびフェニルから選択される基であり、ｓは−ＯＳｉ（Ｒ５）２−の繰り返しの数であり、ｓは、２〜２０を満たす平均値である。ｓは、２〜１０が好ましく、２〜４がより好ましい。
【００６４】
式（１）で表される化合物１分子あたり［該化合物が式（Ｘ−Ｉ）で表される基と式（Ｘ−ＩＩ）で表される基と式（Ｘ−ＩＩＩ）で表される基の割合が異なる化合物の混合物である場合は該化合物１分子平均］の式（Ｘ−Ｉ）で表される基の数をａ、式（Ｘ−ＩＩ）で表される基の数をｂ、式（Ｘ−ＩＩＩ）で表される基の数をｃとした場合に、ａ＋２ｂ＋ｃ＝４であり、０＜ａ≦３であり、０≦ｂ≦１であり、０＜ｃ≦３である。
【００６５】
本発明において、ａ＋２ｂ＋ｃ＝４であり、０＜ａ≦３であり、０≦ｂ≦１であり、０＜ｃ≦３を満たす範囲の化合物について説明する。
【００６６】
ａ＞ｃであれば、一般式（１）で表される前記化合物は、平均的にビニル基よりＳｉＨ基の数の方が多く、いわゆるＳｉＨ基型の熱硬化性樹脂と定義できる。
【００６７】
前記熱硬化性樹脂（Ａ）としては、ＳｉＨ基型の熱硬化性樹脂を用いることが好ましい。前記ａは、硬化物とした際の優れた特性を顕著とさせる観点から、ａが１．０〜３．０であることが好ましく、１．５〜２．５であることがより好ましい。一般式（１）で表される上記化合物中の、ａ、ｂ、ｃは、発明者の任意により、例えば、国際公開第２０１１／１４５６３８号に記載の製造方法に準拠することにより調整できる。
【００６８】
本発明の熱硬化性樹脂組成物は、熱硬化性樹脂組成物全量基準で、前記熱硬化性樹脂（Ａ）を５０〜９５質量％含有することが好ましく、８０〜９０質量％含有することがより好ましい。熱硬化性樹脂（Ａ）の配合割合を８０質量％以上とすることにより、ダブルデッカー型シルセスキオキサンが保有する特性、すなわち耐熱性、耐ＵＶ性、高屈折率等の特性を保持させることが可能である。また、熱硬化性樹脂（Ａ）の配合割合を９５質量％以下とすることにより、硬化物の硬度をＤ４５以下にすることが可能である。
【００６９】
（Ｂ）のＰｔ触媒（以降、Ｐｔ触媒（Ｂ）ともいう）は、熱硬化性樹脂（Ａ）を加熱下に硬化させることができる白金を含む触媒であり、白金は酸化されていなくてもよいし、酸化されていてもよい。酸化された白金としては、例えば、酸化白金が挙げられる。部分的に酸化された白金としては、例えば、アダムス触媒などが挙げられる。
【００７０】
白金触媒としては、例えば、カルステッド触媒（Ｋａｒｓｔｅｄｔ  ｃａｔａｌｙｓｔ）、スパイヤー触媒（Ｓｐｅｉｅｒ  ｃａｔａｌｙｓｔ）およびヘキサクロロプラチニック酸などが挙げられる。これらは一般的によく知られた触媒である。このなかでも酸化されていないタイプのカルステッド触媒が好ましく用いられる。
【００７１】
全熱硬化性樹脂組成物中の白金触媒（Ｂ）の配合割合は、本発明の硬化性樹脂組成物の硬化を進めるのに十分な量であることが好ましいが、後述する（Ｃ）硬化禁止剤との配合割合により、混合後、ある温度以上に上昇する以外には安定した粘度を保持するか、または半硬化させた状態で、ある温度以上に上昇する以外には硬化反応がそれ以上進まず硬度や反応性を保持することが可能な配合割合として、白金純分で１０ｐｐｂ〜２００ｐｐｂが好適である。好ましくは３０ｐｐｂ〜１５０ｐｐｂであり、より好ましくは５０ｐｐｂ〜１００ｐｐｂである。
【００７２】
本発明の熱硬化性樹脂組成物は、前述の熱硬化性樹脂（Ａ）およびＰｔ触媒（Ｂ）に加えて、さらに（Ｃ）硬化禁止剤を含むことにより、保存安定性が一層向上する。このため、本発明の熱硬化性樹脂組成物は、（Ｃ）硬化禁止剤を含むことが好ましい。
【００７３】
（Ｃ）硬化禁止剤（以降（Ｃ）成分ともいう）について説明する。
熱硬化性樹脂（Ａ）にＰｔ触媒（Ｂ）を配合することで硬化反応がスタートするが、この反応を所定温度まで禁止させる為に配合するのが硬化禁止剤である。
【００７４】
硬化禁止剤としては、ヒドロシリル化触媒による付加型硬化性組成物で用いられている公知のものが使用できる。具体的には、例えば、アルケニル基を２個以上含む化合物、脂肪族不飽和結合を含有する化合物、有機リン化合物、スズ系化合物および有機過酸化物が挙げられる。これらを単独使用、または２種以上併用してもよい。
【００７５】
アルケニル基を２個以上含む化合物としては、例えば、両末端ビニル基含有のジシロキサン、トリシロキサン類および１，３，５，７−テトラビニルテトラメチルシクロテトラシロキサン等のビニル基含有環状シロキサン類が挙げられる。
【００７６】
脂肪族不飽和結合を含有する化合物としては、例えば、３−メチル−１−ドデシン−３−オール、３，５−ジメチル−１−ヘキシン−３−オール、１−エチニル−１−シクロヘキサノール等のプロパギルアルコール類、エン−イン化合物類、無水マレイン酸およびマレイン酸ジメチル等のマレイン酸エステル類が挙げられる。
【００７７】
有機リン化合物としては、例えば、トリオルガノフォスフィン類、ジオルガノフォスフィン類、オルガノフォスフォン類およびトリオルガノフォスファイト類が挙げられる。
【００７８】
スズ系化合物としては、例えば、ハロゲン化第一スズ２水和物およびカルボン酸第一スズが挙げられる。また有機過酸化物としては、例えば、ジ−ｔ−ブチルペルオキシド、ジクミルペルオキシド、ベンゾイルペルオキシドおよび過安息香酸ｔ−ブチルが挙げられる。
【００７９】
これらのうち、１，３−ジビニルジシロキサン、１，３，５，７−テトラビニルテトラメチルシクロテトラシロキサンまたは１−エチニル−１−シクロヘキサノールが好ましい。
【００８０】
（Ｃ）成分の配合量としては、本発明の硬化性樹脂組成物が、ある温度以上に上昇するまで安定した粘度を保持するか、または半硬化させた状態で、ある温度以上に上昇するまで硬化反応がそれ以上進まない量である。具体的にはＰｔ触媒（Ｂ）の配合量（質量）の２５０〜２００，０００倍であり、好ましくは５００〜１００，０００倍である。さらに好ましくは５０００〜５０，０００倍である。
【００８１】
また本発明は必要に応じて、
（Ｄ）ＳｉＨ基を有するシルセスキオキサンとアルケニル基を２個有するオルガノポリシロキサンとアルケニル基を有するエポキシ化合物とアルケニル基を有するシリル化合物とを反応させることにより得られるＳｉＨ基を有する熱硬化性樹脂（以降、熱硬化性樹脂（Ｄ）ともいう）、
（Ｅ）アルケニル基を２個以上有するオルガノポリシロキサン化合物（以降、化合物（Ｅ）ともいう）、
（Ｆ）片末端にのみＳｉＨ基を有する直鎖状のオルガノポリシロキサン化合物（以降、化合物（Ｆ）ともいう）、
のうち一つまたは二つ以上を含むことも可能である。
【００８２】
熱硬化性樹脂（Ｄ）としては、例えば、下記式（Ｄ１）で表される化合物が挙げられる。
【００８３】
2015172146.tif 000018
【００８４】
式（Ｄ１）において、Ｘ’はそれぞれ独立して、下記式（ａ）、式（ｂ）、式（ｃ−ｉ）、式（ｃ−ｉｉ）、式（ｃ−ｉｉｉ）、式（ｄ−ｉ）、式（ｄ−ｉｉ）または式（ｄ−ｉｉｉ）で表される基であり、式（１）で表される化合物１分子あたり［該化合物が式（ａ）で表される基と式（ｂ）〜式（ｄ−ｉｉｉ）で表される基の割合が異なる化合物の混合物である場合は該化合物１分子平均］の、
式（ａ）で表される基の数をＡ、
式（ｂ）で表される基の数をＢ、
式（ｃ−ｉ）、式（ｃ−ｉｉ）または式（ｃ−ｉｉｉ）で表される基の数をＣ、
式（ｄ−ｉ）、式（ｄ−ｉｉ）または式（ｄ−ｉｉｉ）で表される基の数をＤとした場合に、Ａ＋２Ｂ＋Ｃ＋Ｄ＝４であり、０．５≦Ａ≦３．０であり、０．５≦２Ｂ≦２．０であり、０．１≦Ｃ≦２であり、０≦Ｄ≦１．０である。
【００８５】
Ｒ１’はそれぞれ独立して、炭素数１〜４のアルキル、シクロペンチル及びシクロヘキシルから選択される基であり、ｍ’は１〜１００を満たす平均値である。
【００８６】
2015172146.tif 000019
【００８７】
2015172146.tif 000020
【００８８】
式（ｂ）において、Ｒ２’及びＲ３’はそれぞれ独立して、炭素数１〜４のアルキル、シクロペンチル、シクロヘキシルおよびフェニルから選択される基であり、ｔは−ＯＳｉ（Ｒ３’）２−の繰り返しの数であり、１〜２０を満たす平均値である。
【００８９】
2015172146.tif 000021
【００９０】
2015172146.tif 000022
【００９１】
式（ｄ−ｉ）〜（ｄ−ｉｉｉ）において、Ｒ４、Ｒ４’およびＲ４’’はそれぞれ独立して、メチル、エチル、ブチルおよびイソプロピルから選択される基である。ｘは−ＯＳｉ（Ｒ４’）２−の繰り返しの数であり、１〜２０を満たす平均値である。ｙは−ＯＳｉ（Ｒ４’’）２−の繰り返しの数であり、１〜１０を満たす平均値である。
【００９２】
前記式（ａ）で表される基は、前記ＳｉＨ基を有するシルセスキオキサン由来の基であり、前記式（ｂ）で表される基に相当する化合物と、式（ｃ−ｉ）〜（ｃ−ｉｉｉ）で表される基に相当するエポキシ誘導体、必要に応じて用いられる式（ｄ−ｉ）〜式（ｄ−ｉｉｉ）で表される基に相当する化合物とが反応した後のＳｉＨ基残基である。したがって、前記式（ａ）で表される基は、本発明の化合物を密着付与材として適用するシルセスキオキサンとオルガノポリシロキサンとの反応物である熱硬化性樹脂と反応し得るため、本発明の化合物の密着付与材としての機能を強化する役割を持つ。
【００９３】
前記式（ｂ）で表される基は、シルセスキオキサンの架橋成分であり、本発明の化合物に柔軟性を与えることができる。具体的には、例えば、下記式（１−１）で表される化合物のように、ポリマー構造をとる。
【００９４】
2015172146.tif 000023
【００９５】
式（１−１）において、Ｘ１はそれぞれ独立して、前記式（ａ）、式（ｃ−ｉ）〜（ｃ−ｉｉｉ）、式（ｄ−ｉ）〜（ｄ−ｉｉｉ）で表される基であり、Ｘ２は式（ｂ）で表される式である。Ｒ１７はそれぞれ独立して、炭素数１〜４のアルキル、シクロペンチルおよびシクロヘキシルから選択される基であり、メチルであることが好ましい。ｕは０〜１０００を満たす平均値である。
【００９６】
式（ｂ）で表される基の数であるＢの値が大きくなればなるほど、分子同士の架橋成分が多くなり、本発明の化合物は高分子量の化合物になる。Ｂ＝０であれば、架橋成分が全く無い状態である。０＜Ｂ＜１の範囲では、Ｂの値が大きくなるにつれて架橋成分が増加し、分子量は増加する。Ｂ＞１の範囲では、分子同士の架橋が非常に進行した状態であり、ゲル状となるため熱硬化性樹脂として使用できない。Ｂの値を０＜Ｂ≦１の範囲内で変えることによって、本発明の化合物の分子量を調整することが出来る。
【００９７】
式（ｃ−ｉ）〜（ｃ−ｉｉｉ）で表される基は、前記シルセスキオキサンとオルガノポリシロキサンとの架橋体中のＳｉＨ残基に結合したエポキシ基であり、ＬＥＤ用ハウジング基材との密着性を高める役割を持つ。（ｃ−ｉ）の成分は、エポキシ基に加えイソシアヌル環骨格を有する基であり、金属との密着性も高める役割を有する。
【００９８】
式（ｄ−ｉ）〜式（ｄ−ｉｉｉ）で表される基は、前記シルセスキオキサンとオルガノポリシロキサンとの架橋体中のＳｉＨ残基に結合したアルコキシシリル基またはトリアルキルシリル基またはビニルシリル基である。
【００９９】
下記式（ｄ−ｉ）で表される基は、熱硬化性樹脂（Ｄ）由来の基であり、任意の成分である。式（ｄ−ｉ）で表される基は、金属との密着を向上する目的や、樹脂との相溶性を向上する目的で用いられる。
【０１００】
2015172146.tif 000024
【０１０１】
式（ｄ−ｉ）において、Ｒ４はそれぞれ独立して、メチル、エチル、ブチルおよびイソプロピルから選択される基である。
【０１０２】
下記式（ｄ−ｉｉ）で表される基は、熱硬化性樹脂（Ｄ）由来の基であり、任意の成分である。式（ｄ−ｉｉ）で表される基は、樹脂との相溶性を向上する目的、粘度を調整する目的、または硬化性樹脂組成物を硬化させた後の硬度を調整する目的で用いられる。
【０１０３】
2015172146.tif 000025
【０１０４】
式（ｄ−ｉｉ）において、Ｒ４’はそれぞれ独立して、メチル、エチル、ブチルおよびイソプロピルから選択される基であり、好ましくはメチルである。ｘは−ＯＳｉ（Ｒ４’）２−の繰り返しの数である。ｘは、１〜２０を満たす平均値であり、１〜１０を満たす平均値であることが好ましい。
【０１０５】
下記式（ｄ−ｉｉｉ）で表される基は、熱硬化性樹脂（Ｄ）由来の基であり、任意の成分である。式（ｄ−ｉｉｉ）で表される基は、樹脂との相溶性を向上する目的、粘度を調整する目的、または硬化性樹脂組成物を硬化させた後の硬度を調整する目的で用いられる。
【０１０６】
2015172146.tif 000026
【０１０７】
式（ｄ−ｉｉｉ）において、Ｒ４’’はそれぞれ独立して、メチル、エチル、ブチルおよびイソプロピルから選択される基であり、好ましくはメチルである。ｙは−ＯＳｉ（Ｒ４’’）２−の繰り返しの数である。ｙは、１〜１０を満たす平均値である。
【０１０８】
Ａ＋２Ｂ＋Ｃ＋Ｄ＝４であり、０．５≦Ａ≦３．０であり、０．５≦２Ｂ≦２．０であり、０．１≦Ｃ≦２であり、０≦Ｄ≦１．０である。ＡからＤの値は、本発明の化合物を密着付与材として適用する熱可塑性樹脂組成物の性質に合わせて任意に調整できる。
【０１０９】
熱硬化性樹脂（Ｄ）由来の基に関してさらに説明する。式（ｄ−ｉｉ）または式（ｄ−ｉｉｉ）で表される基を得るための反応試剤と反応の方法について説明する。
【０１１０】
まず式（ｄ−ｉｉ）で表される基または式（ｄ−ｉｉｉ）で表される基を得るための反応試剤について説明する。
【０１１１】
下記反応式に示すように、環状のオクタメチルテトラシクロシロキサン（Ｄ４）に対して、過剰モルのジビニルテトラジシロキサン（ＤＶＤＳ）とヘキサメチルジシロキサン（ＭＭ）を酸触媒存在下に平衡化反応を行い、化合物ａ、化合物ｂ、化合物ｃの平衡化混合物を得て、式（ｄ−ｉｉ）で表される基または式（ｄ−ｉｉｉ）で表される基を得るための反応試剤とする。
【０１１２】
2015172146.tif 000027
【０１１３】
前記反応式において、ａは１〜２０であり、ｂは１〜２０であり、ｃは１〜２０である。
【０１１４】
Ｄ４に対するＤＶＤＳとＭＭを合わせた反応のモル比は、２以上が好ましい。モル比が２以上であれば、生成するシロキサン鎖の分子量は短く、蒸留で除去可能な成分となり、後の精製工程にて、反応に関与しなかった余分の化合物ａ、化合物ｂおよび化合物ｃの除去が容易になる。
【０１１５】
式（ｄ−ｉｉ）または式（ｄ−ｉｉｉ）で表される基を得るための反応の方法について記載する。
本発明のイソシアヌル環骨格を有し且つエポキシ基を有する化合物であり且つ、前記式（ｄ−ｉｉ）または式（ｄ−ｉｉｉ）で表される基を持たせる反応として、熱硬化性樹脂（Ｄ）由来の基が式（ｃ−ｉ）で表される基である場合において説明する。
【０１１６】
下記反応式に示すように、第１段目の反応おいて、ＳｉＨ基を４つ持つダブルデッカー型の化合物であるＤＤ−４Ｈと（ｃ−ｉ）であるＭＡ−ＤＧＩＣを先にヒドロシリル化反応させ、式（ｃ−ｉ）で表される基を有する化合物をまず得る。なお式（ｃ−ｉ）の化合物は、四国化成株式会社よりＭＡ−ＤＧＩＣとして販売されている。ＤＤ−４Ｈは国際公開第２００４／０２４７４１号に記載された方法に従って合成することができる。
【０１１７】
2015172146.tif 000028
【０１１８】
前記反応式において、ａｉは０．１〜３．５である。
【０１１９】
次いで、下記反応式に示すように、２段目の反応において、上記１段目の化合物中のＳｉＨ基のモル数に対して、前記化合物ａ、化合物ｂ、化合物ｃの混合物のビニル基のモル数が過剰になるようにヒドロシリル化反応させることにより、下記生成物を得る。
【０１２０】
2015172146.tif 000029
【０１２１】
前記反応式において、ａｉは、０．１≦ａｉ≦３．５、Ｘｉは、０≦２Ｘｉ≦２．０、Ｙｉは０≦Ｙｉ≦３．０、Ｚｉは０．１≦Ｚｉ≦３．５、Ｗｉは０≦Ｗｉ≦３．０である。
【０１２２】
ビニル基のモル数が過剰になるようにヒドロシリル化反応させるが、１００℃以上、さらには１２０℃以上の高温度領域においても消失することはなく残存ＳｉＨ基が残る。
【０１２３】
反応に関与しなかった余分の化合物ａ、化合物ｂ、化合物ｃは、薄膜蒸発器を用いた蒸留にて留去することができる。あるいは溶媒抽出法によっても除去することは可能である。あるいは発明者の任意により、そのまま残存させてもよい。薄膜蒸発器を用いた蒸留において余分の化合物ａ、化合物ｂ、化合物ｃを留去させる場合の温度は、１２０℃〜１８０℃の範囲が好ましく、操作圧力は０．１３ｋＰａ以下が好ましい。
【０１２４】
溶媒抽出法において余分の化合物ａ、化合物ｂ、化合物ｃを除去するための好ましい溶剤は、溶解力が大きく、沸点の比較的低い溶剤である。好ましい溶媒は、低級アルコールである。特に好ましい溶媒はメタノールである。さらに精製度を上げるためには、溶媒抽出操作の繰り返しを多くすればよい。
【０１２５】
次に式（ｄ−ｉｉｉ）で表される基のみを得る方法について詳細に記載する。
【０１２６】
下記反応式に示すように、第１段目の反応おいて、ＤＤ−４ＨとＭＡ−ＤＧＩＣを先にヒドロシリル化反応させ、式（ｃ−ｉ）で表される基を有する化合物をまず得る。
【０１２７】
2015172146.tif 000030
【０１２８】
前記反応式において、ａｉｉは０．１≦ａｉｉ≦３．５である。
【０１２９】
第２段目の反応において用いる反応剤は、式（Ｇ）で表される化合物を用いる。
【０１３０】
2015172146.tif 000031
【０１３１】
式（Ｇ）において、Ｒ’およびＲ’’はそれぞれ独立して、炭素数１〜４のアルキル、シクロペンチル、シクロヘキシルおよびフェニルから選択される基であり、ｒは０〜１００の整数である。Ｒ’とＲ’’は、メチルが好ましい。ｒは、１〜１００であることが好ましく、２〜２０であることがより好ましい。
【０１３２】
下記反応式に示すように、上記１段目の化合物中のＳｉＨ基のモル数に対して、前記式（Ｇ）で表される化合物のビニル基のモル数が過剰になるようにヒドロシリル化反応させることにより、下記生成物を得る。
【０１３３】
2015172146.tif 000032
【０１３４】
前記反応式において、ａｉｉは、０．１≦ａｉｉ≦３．５、Ｘｉｉは、０≦２Ｘｉｉ≦２．０、Ｙｉｉは０≦Ｙｉｉ≦３．０、Ｚｉｉは０．１≦Ｚｉｉ≦３．５、ｒは１〜２０である。
【０１３５】
前記式（Ｇ）で表される化合物のビニル基のモル数が過剰になるようにヒドロシリル化反応させるが、１００℃以上、さらには１２０℃以上の高温度領域においても消失することはなく残存ＳｉＨ基が残る。
【０１３６】
反応に関与しなかった余分のオルガノポリシロキサンは、ビニル基を有する化合物であるので熱硬化性可能な樹脂成分としてそのまま残存させてもよい。あるいは適宜溶媒抽出等で除去してもよい。余分のオルガノポリシロキサンを除去するための好ましい溶剤は、溶解力が大きく、沸点の比較的低い溶剤である。好ましい溶媒は、低級アルコールである。特に好ましい溶媒はメタノールである。さらに精製度を上げるためには、溶媒抽出操作の繰り返しを多くすればよい。
【０１３７】
また、熱硬化性樹脂（Ｄ）としては、例えば、下記式（Ｄ２）で表される化合物が挙げられる。
【０１３８】
2015172146.tif 000033
【０１３９】
式（Ｄ２）において、Ｒ’’はそれぞれ独立して、炭素数１〜４のアルキル、シクロペンチル、シクロヘキシルおよびフェニルから選択される基であり、ｒは０〜１００の整数である。ａｉｉは、０．１≦ａｉｉ≦３．５、Ｘｉｉは、０≦２Ｘｉｉ≦２．０、Ｙｉｉは０≦Ｙｉｉ≦３．０、Ｚｉｉは０．１≦Ｚｉｉ≦３．５である。
【０１４０】
本発明の熱硬化性樹脂組成物は、熱硬化性樹脂組成物全量基準で、硬化性樹脂（Ｄ）を１〜５０質量％含有することが好ましく、２〜１５質量％含有することがより好ましい。ＳｉＨ基を有する熱硬化性樹脂（Ｄ）の配合割合を１質量％以上とすることにより、ＬＥＤハウジング基材との密着強度を向上させることが可能である。
【０１４１】
なお、熱硬化性樹脂（Ｄ）におけるエポキシ部は、任意に用いることができるものであることから、エポキシ部の合計が熱硬化性樹脂組成物全量基準で０．０１〜１０質量％となるような質量部で含有することが好ましく０．０５〜５質量％となるような質量部で含有することがより好ましい。
【０１４２】
本発明の熱硬化性樹脂組成物は、必要に応じて（Ｅ）アルケニル基を２個以上有するオルガノシロキサン化合物（化合物Ｅ）を含んでもよい。本発明のアルケニル基を２個以上有するオルガノポリシロキサンとしては、下記一般式（３）で示される化合物が挙げられる。
【０１４３】
2015172146.tif 000034
【０１４４】
前記式（３）において、Ｒ８及びＲ９はそれぞれ独立して、炭素数１〜４のアルキル、シクロペンチル、シクロヘキシルおよびフェニルから選択される基であり、ｎは、−ＯＳｉ（Ｒ９）２−の繰り返しの数であり、１〜５０を満たす平均値である。
【０１４５】
化合物（Ｅ）は、本発明の硬化組成物の粘度の調整や、硬化物に強度または柔軟性を補佐するための成分である。前記式（３）において、Ｒ８及びＲ９が、全て炭素数１〜４のアルキルの場合は、好ましくはメチルが用いられ、下記一般式（４）で表される。
【０１４６】
2015172146.tif 000035
【０１４７】
前記式（４）において、ｎ’は、１〜２０を満たす平均値である。ｎ’が２０以下であると本発明の硬化組成物との相溶性が良好となり好ましい。柔軟性を付与する意味では、５以上が好ましく、ガスバリアの観点からは、１０以下が好ましい。柔軟性とガスバリアの観点から５〜８が特に好ましい。
【０１４８】
また、前記式（３）においてＲ８及びＲ９の少なくとも一部がフェニル基である下記一般式、（５）または（６）も好適に用いることができる。
【０１４９】
2015172146.tif 000036
【０１５０】
前記式（５）において、ｘは１〜５０を満たす平均値であり、好ましくは１〜２０である。
【０１５１】
2015172146.tif 000037
【０１５２】
前記式（６）において、ｙ＋ｚは、１〜５０を満たす平均値であり、屈折率とガスバリアの観点からｙ／（ｙ＋ｚ）＜０．５を満たす値が好ましい。硬化物に柔軟性を付与する意味では、ｙ＋ｚが１０以上であることが好ましい。
【０１５３】
これら化合物（Ｅ）は、任意により組み合わせて使用してもよい。
【０１５４】
化合物（Ｅ）は、公知慣用の方法により製造することができる。式（４）で表されるオルガノシロキサン化合物は、例えば、テトラメチルビニルジシロキサンとオクタメチルシクロテトラシロキサンとを活性白土等の固体酸触媒存在下に平衡化反応させた後、ろ過により固体酸触媒を除去し、その後、０．１３ｋＰａ程度の真空条件、１００〜１２０℃の温度条件下で低沸カットさせることにより製造できる。式（５）または式（６）で表されるオルガノシロキサン化合物も、公知慣用の方法により製造できる。また、工業的にＧＥＬＥＳＴ社より入手可能である。
【０１５５】
化合物（Ｅ）の配合割合は、本発明の全熱硬化性樹脂組成物中、１質量〜１０質量％以下とすることが好ましい。化合物（Ｅ）の配合割合を上記の範囲とすることにより、耐熱性が向上し、樹脂強度が高まるため、好ましい。
【０１５６】
（Ｆ）片末端にのみＳｉＨ基を有する直鎖状のオルガノポリシロキサン化合物（化合物（Ｆ））について説明する。
化合物（Ｆ）としては、下記式（２）で表される化合物が挙げられる。
【０１５７】
2015172146.tif 000038
【０１５８】
式（２）において、Ｒ６及びＲ７はそれぞれ独立して、炭素数１〜４のアルキル、シクロペンチル及びシクロヘキシルから選択される基であり、メチルまたはブチルが好ましい。ｍは−ＯＳｉ（Ｒ７）２−の繰り返しの数である。ｍは、１〜２０を満たす平均値であり、２〜１５を満たす平均値であることが好ましい。
【０１５９】
化合物（Ｆ）は、硬度を低くするために用いる。すなわち前記熱硬化性樹脂（Ａ）が有するアルケニル基と反応させることができ、このことにより全体の架橋密度を下げることにより、低硬度化を達成できる。
【０１６０】
化合物（Ｆ）の配合が多い程、硬化物の硬度を下げることができる。本発明の熱硬化性樹脂組成物における（Ｆ）の含有量は、硬化物の屈折率が１．５以上を保てるになるような含有量であることが好ましい。硬化物の屈折率が１．５以上を保てるような含有量とすることにより、ＬＥＤ用封止剤として光の取り出し効率が向上し、密着性を高めることができる。
【０１６１】
化合物（Ｆ）の数平均分子量は、１４８〜２０００であることが好ましく、４００〜１０００であることがより好ましい。（Ｆ）の数平均分子量が４００以下であると、揮発性が高くなり硬化組成物を配合し硬化させる段階で気散する恐れがあるため４００以上の数平均分子量がより好ましい。
【０１６２】
また、化合物（Ｆ）の数平均分子量を２０００以下とすることにより、ＳｉＨ基を有するシルセスキオキサンとアルケニル基を２個有するオルガノポリシロキサンとの反応物であって、ＳｉＨ基とアルケニル基とを含む熱硬化性樹脂との相溶性を保ち、硬化物の透明性を保ち、また、密着性能を保つことが可能である。
【０１６３】
化合物（Ｆ）の配合割合は、本発明の全熱硬化性樹脂組成物中、２〜２０質量％とすることが好ましく、５〜１５質量％とすることがより好ましい。化合物（Ｆ）の配合割合を２質量％以上とすることにより、硬化物の硬度をＤ４５以下に下げることが可能である。また、化合物（Ｆ）の配合割合を２０質量％以下とすることにより、硬化物の耐熱性、耐ＵＶ性、密着性等の諸特性を保持させながら効果的に低硬度の硬化物を得ることが可能である。
【０１６４】
本発明の熱硬化性樹脂組成物は、チクソ性の付与や光学特性付与といった任意の目的に応じて、さらに無機化合物を分散させて用いる事ができる。使用する無機化合物に限定はなく、公知の材料が使用できる。また、無機化合物の構造は、アモルファスでもよく、結晶をなしていてもよい。分散させる無機化合物の組み合わせも限定されない。無機化合物としては、各種の蛍光体や金属酸化物を好適に用いることができる。勿論、蛍光体や金属酸化物を併用して使用してもよい。
【０１６５】
本発明の熱硬化性樹脂組成物に蛍光体を分散させることで、発光機能を有し、ＬＥＤ用の組成物として用いることができる。本発明の熱硬化性樹脂組成物における蛍光体の含有量は、１〜９０質量％であることが好ましく、２〜５０質量％であることがより好ましい。
【０１６６】
本発明の熱硬化性樹脂組成物に用いる事ができる蛍光体に制限はない。また、組成物中における蛍光体の濃度分布が均一であっても、異なっていてもよい。使用する蛍光体の種類、または蛍光体の濃度分布の有無およびその分布の条件は、ＬＥＤの使用環境や用途、目的に応じて決定すればよい。
【０１６７】
蛍光体は、ＬＥＤチップから放出される青色光、紫色光、紫外光を吸収して波長を変換し、ＬＥＤチップの光と異なる波長の赤、橙色、黄色、緑色、青色領域の波長の光を放出するものである。これにより、ＬＥＤチップから放出される光の一部と、蛍光体から放出される光の一部とが混合して、白色を含む多色系のＬＥＤが得られる。具体的には、青色系ＬＥＤにＬＥＤからの光によって黄色系の発光色を発光する蛍光体を光学的に組み合わせることによって、単一のＬＥＤチップを用いて白色系を発光させることができる。
【０１６８】
上述のような蛍光体には、緑色に発光する蛍光体、青色に発光する蛍光体、黄色に発光する蛍光体、赤色に発光する蛍光体等の種々の蛍光体がある。本発明に用いられる具体的な蛍光体としては、有機蛍光体、無機蛍光体、蛍光顔料、蛍光染料等公知の蛍光体が挙げられる。有機蛍光体としては、アリルスルホアミド・メラミンホルムアルデヒド共縮合染色物やペリレン系蛍光体等を挙げることができ、長期間使用可能な点からペリレン系蛍光体が好ましく用いられる。本発明に特に好ましく用いられる蛍光物質としては、無機蛍光体が挙げられる。以下に本発明に用いられる無機蛍光体について記載する。
【０１６９】
緑色に発光する蛍光体として、例えば、［ＳｒＡｌ２Ｏ４：Ｅｕ］、［Ｙ２ＳｉＯ５：Ｃｅ，Ｔｂ］、［ＭｇＡｌ１１Ｏ１９：Ｃｅ，Ｔｂ］、［Ｓｒ７Ａｌ１２Ｏ２５：Ｅｕ］、［（Ｍｇ、Ｃａ、Ｓｒ、Ｂａのうち少なくとも１以上）Ｇａ２Ｓ４：Ｅｕ］がある。
【０１７０】
青色に発光する蛍光体として、例えば、［Ｓｒ５（ＰＯ４）３Ｃｌ：Ｅｕ］、［（ＳｒＣａＢａ）５（ＰＯ４）３Ｃｌ：Ｅｕ］、［（ＢａＣａ）５（ＰＯ４）３Ｃｌ：Ｅｕ］、［（Ｍｇ、Ｃａ、Ｓｒ、Ｂａのうち少なくとも１以上）２Ｂ５Ｏ９Ｃｌ：Ｅｕ，Ｍｎ］、［（Ｍｇ、Ｃａ、Ｓｒ、Ｂａのうち少なくとも１以上）（ＰＯ４）６Ｃｌ２：Ｅｕ，Ｍｎ］がある。
【０１７１】
緑色から黄色に発光する蛍光体として、少なくともセリウムで賦活されたイットリウム・アルミニウム酸化物蛍光体、少なくともセリウムで賦括されたイットリウム・ガドリニウム・アルミニウム酸化物蛍光体、少なくともセリウムで賦活されたイットリウム・アルミニウム・ガーネット酸化物蛍光体、及び、少なくともセリウムで賦活されたイットリウム・ガリウム・アルミニウム酸化物蛍光体などがある（いわゆるＹＡＧ系蛍光体）。具体的には、［Ｌｎ３Ｍ５Ｏ１２：Ｒ（Ｌｎは、Ｙ、Ｇｄ、Ｌａから選ばれる少なくとも１以上であり、Ｍは、Ａｌ、Ｃａの少なくともいずれか一方を含み、Ｒは、ランタノイド系である。）］、［（Ｙ１−ｘＧａｘ）３（Ａｌ１−ｙＧａｙ）５Ｏ１２：Ｒ（Ｒは、Ｃｅ、Ｔｂ、Ｐｒ、Ｓｍ、Ｅｕ、Ｄｙ、Ｈｏから選ばれる少なくとも１以上であり、０＜Ｒｘ＜０．５、０＜ｙ＜０．５である。）］を使用することができる。
赤色に発光する蛍光体として、例えば、［Ｙ２Ｏ２Ｓ：Ｅｕ］、［Ｌａ２Ｏ２Ｓ：Ｅｕ］、［Ｙ２Ｏ３：Ｅｕ］、［Ｇｄ２Ｏ２Ｓ：Ｅｕ］がある。
【０１７２】
また、現在主流の青色ＬＥＤに対応し発光する蛍光体としては、［Ｙ３（Ａｌ，Ｇａ）５Ｏ１２：Ｃｅ，（Ｙ，Ｇｄ）３Ａｌ５Ｏ１２：Ｃｅ，Ｌｕ３Ａｌ５Ｏ１２：Ｃｅ，Ｙ３Ａｌ５Ｏ１２：Ｃｅ］などのＹＡＧ系蛍光体、［Ｔｂ３Ａｌ５Ｏ１２：Ｃｅ］などのＴＡＧ系蛍光体、［（Ｂａ，Ｓｒ）２ＳｉＯ４：Ｅｕ］系蛍光体や［Ｃａ３Ｓｃ２Ｓｉ３Ｏ１２：Ｃｅ］系蛍光体、［（Ｓｒ，Ｂａ，Ｍｇ）２ＳｉＯ４：Ｅｕ］などのシリケート系蛍光体、［（Ｃａ，Ｓｒ）２Ｓｉ５Ｎ８：Ｅｕ］、［（Ｃａ，Ｓｒ）ＡｌＳｉＮ３：Ｅｕ］、［ＣａＳｉＡｌＮ３：Ｅｕ］などのナイトライド系蛍光体、［Ｃａｘ（Ｓｉ，Ａｌ）１２（Ｏ，Ｎ）１６：Ｅｕ］などのオキシナイトライド系蛍光体、さらには［（Ｂａ，Ｓｒ，Ｃａ）Ｓｉ２Ｏ２Ｎ２：Ｅｕ］系蛍光体、［Ｃａ８ＭｇＳｉ４Ｏ１６Ｃｌ２：Ｅｕ］系蛍光体、［ＳｒＡｌ２Ｏ４：Ｅｕ，Ｓｒ４Ａｌ１４Ｏ２５：Ｅｕ］などの蛍光体が挙げられる。
【０１７３】
これらの中では、ＹＡＧ系蛍光体、ＴＡＧ系蛍光体、シリケート系蛍光体が、発光効率
や輝度などの点で好ましく用いられる。また、これら以外にも、用途や目的とする発光色に応じて公知の蛍光体を用いることができる。
【０１７４】
次に、無機化合物が金属酸化物である場合について説明する。金属酸化物として、シリカ，アルミナ、酸化イットリウム、酸化亜鉛、酸化マグネシウム、酸化アンチモン、酸化チタン、酸化ジルコニウムなどが好適に用いられる。
本発明の熱硬化性樹脂組成物における金属酸化物の割合は、熱硬化性樹脂組成物全量に対する質量比で１〜７０質量％であることが好ましく、より好ましくは１〜４０質量％、更に好ましくは１〜２０質量％である。
【０１７５】
本発明の熱硬化性樹脂組成物に酸化チタンや酸化アルミニウムを使用した場合にはリフレクタ用材料としても好適に用いうる。リフレクタ材料に関しては、ポリフタルアミド樹脂が幅広く利用されている。しかしながらポリフタルアミド樹脂は長期間使用による劣化、特に変色が起こりやすいことが指摘されており、本発明の熱硬化性樹脂組成物はこの問題を解決できる。
【０１７６】
また、例えばシリカでは、天然に産する珪石を細粒化（天然シリカ）したものを使用してもよく、産業的に合成されたシリカ（合成シリカ）を使用してもよい。天然シリカの場合、結晶であるため結晶軸を持つ。このため、結晶由来の光学的な特徴を期待することができるものの、比重が合成シリカと比べてやや高いため、熱硬化性樹脂組成物中での分散に影響する場合がある。また、天然物を粉砕して得る場合、不定形状の粒子であったり、粒径分布が広い材料となる場合がある。
【０１７７】
合成シリカは、湿式合成シリカ及び乾式合成シリカがあるが、本発明では特に使用の限定はない。ただし、合成シリカでは製法に関わらず結晶水を持つ場合があり、この結晶水が熱硬化性樹脂組成物若しくは硬化物、またはＬＥＤ素子等に何らかの影響を与える可能性がある場合は、結晶水数も考慮して選択することが好ましい。
【０１７８】
合成シリカは、結晶ではなくアモルファスであるため、結晶軸がなく、結晶由来の光学的な特徴はあまり期待できない。しかしながら、粒子分布の制御のほか、粒子径を極めて小さくできるなどの特徴を活かすことができる。
【０１７９】
特に、ヒュームドシリカはナノオーダーの粒子径であり、粒子の分散性に優れている。さらに同じ重さで比較した場合は、粒子径が小さいほど表面積の総和が大きくなることから、光の反射方向がより多様化するので、より好ましく用いることができる。
【０１８０】
また、一般にシリカは表面積が大きく、かつ表面に存在するシラノールの効果により親水性の材料（親水性シリカ）であるが、化学修飾により疎水性シリカとすることもできる。どちらの性質のシリカを使用するかは、目的により選択されるが、本発明においては、実験的な検証では親水性シリカの使用が好ましい。
【０１８１】
本発明の熱硬化性樹脂組成物の混合調製方法としては特に限定されず、例えば、ホモディスパー、ホモミキサー、万能ミキサー、プラネタリウムミキサー、ニーダー、三本ロールまたはビーズミル等の混合機を用いて、常温または加温下で、上述した硬化促進剤、シリコーン樹脂、および、必要に応じて上記熱硬化剤、酸化防止剤等の各所定量を混合する方法が挙げられる。
【０１８２】
本発明の熱硬化性樹脂組成物は、保存安定性に非常に優れており、温度８０℃の環境下で３０日間保存した際の粘度上昇率が５０％以内である。なお、本発明の熱可塑性樹脂組成物は、熱硬化性であり、容器中での保存のため、硬化に影響しない湿度条件は考慮しない。粘度上昇率が５０％以内であれば、柔らかい状態を維持しており、この後の成型作業などに影響を与えることがなく好ましい。今後、柔らかい状態を半硬化状態と表記することがある。
【０１８３】
本発明の熱硬化性樹脂組成物は、半硬化状態で成型し、任意の形状にすることができる。成型方法に制限はなく、例えば熱プレス成型やフィルムコーター、押出し成型などの成形機、またスクリーン印刷、グラビア印刷、平版印刷などの印刷法・・・・が挙げられる。また上記成型物は、プリプレグのように再加工し、次工程で用いる事ができる。例えば、塗膜状またはシート状のような平面状に成型されたプリプレグは、これを細かく切り出して、チップのような形状として封止や接着用の材料にすることが可能である。また、射出成型やコンプレッション成型法を用いることによって、反射機能を備えたＬＥＤハウジング材料、リフレクタ材料にすることが可能である。なお、本書において、形状を問わず熱硬化性樹脂組成物を成型したものを、プリプレグと表現する。
【０１８４】
上記、塗膜状またはシート状のような平面状に成型されたプリプレグの厚みは、蛍光体含有量と、所望の光学特性から決められる。具体的には、塗膜状であれば０．１μｍ以上であり、シート状であれば１０μｍ〜３０００μｍ程度が成型可能である。光学特性・耐熱性を高める観点からは、蛍光体シートの膜厚は１０００μｍ以下であることが好ましく、２００μｍ以下であることがより好ましく、１００μｍ以下であることがさらに好ましい。蛍光体シートを１０００μｍ以下の膜厚にすることによって、バインダ樹脂による光吸収や光散乱を提言することができるので、光学的に優れた蛍光体シートとなる。
【０１８５】
本発明の熱硬化性樹脂組成物またはこのプリプレグを加熱処理し、目的の物品（硬化物）を得る。硬化物を得る条件としては、温度は６０〜２００℃であることが好ましく、好ましくは８０〜１６０℃であることがより好ましい。また、時間は１時間〜２４時間であることが好ましく、経済的な観点からは、２時間〜５時間であることがより好ましい。
なお、物品は、それ自体が１つの製品として機能するものの他、例えば封止材のように特定の構造体中に存在し、部材の一部として硬化してなるものも物品に含まれる。
【０１８６】
本発明の熱硬化性樹脂組成物またはこのプリプレグの用途は特に限定されないが、例えば、封止剤、ハウジング材、リード電極または放熱板等に接続するためのダイボンド材、発光ダイオード等の光半導体素子の発光素子をフリップチップ実装した場合のアンダーフィル材、発光素子上のパッシベーション膜として用いることができる。なかでも、光半導体素子からの発光による光を効率よく取り出すことのできる光半導体装置を製造できることから、封止剤、リフレクタ材料、蛍光体シート、アンダーフィル材またはダイボンド材として好適に用いることができる。
【０１８７】
本発明の熱硬化性樹脂組成物を硬化させて得られる硬化物の硬度は、Ｄ硬度で４５以下、Ａ硬度で３０以上の範囲であることが好ましい。また屈折率は１．５以上の高屈折率であることが好ましい。屈折率が１．５以上であると、ＬＥＤの光取り出し効率に優れた硬化物となる。
【０１８８】
本発明の熱硬化性樹脂組成物で発光素子を封止する方法としては特に限定されず、例えば、モールド型枠中に本発明の光半導体用組成物を予め注入し、そこに発光素子が固定されたリードフレーム等を浸漬した後、硬化させる方法、および発光素子を挿入した型枠中に本発明の光半導体用組成物を注入し硬化する方法が挙げられる。
【０１８９】
本発明の熱硬化性樹脂組成物を注入する方法としては、例えば、ディスペンサーによる注入、トランスファー成形および射出成形が挙げられる。更に、その他の封止方法としては、例えば、本発明の光半導体用組成物を発光素子上へ滴下、孔版印刷、スクリーン印刷、および、マスクを介して塗布し硬化させる方法、および底部に発光素子を配置したカップ等に本発明の光半導体用組成物をディスペンサー等により注入し、硬化させる方法が挙げられる。
【０１９０】
本発明の熱硬化性樹脂組成物を封止剤として含む光半導体素子もまた、本発明の１つである。
【０１９１】
本発明の熱硬化性樹脂組成物の硬化物は、例えば、透明性、耐熱性、耐熱黄変性などに優れている。そのため、硬化物を含む物品は、半導体の封止材、光半導体の封止材、蛍光体シート、リフレクタ、絶縁膜、シール剤、光学レンズなどの用途に好適に用いることができる。また、透明材料、光学材料、光学フィルム、光学シート、接着剤、電子材料、絶縁材料、層間絶縁膜、塗料、インク、コーティング材料、成形材料、ポッティング材料、液晶シール剤、表示デバイス用シール剤、太陽電池封止材料、レジスト材料、カラーフィルター、電子ペーパー用材料、ホログラム用材料、太陽電池用材料、燃料電池用材料、表示材料、記録材料、防水材料、防湿材料、電池用固体電解質、ガス分離膜に用いることができる。また、他の樹脂への添加剤等に用いることができる。
【実施例】
【０１９２】
本発明を実施例に基づいて更に詳細に説明する。なお、本発明は以下の実施例によって限定されない。
【０１９３】
＜数平均分子量、重量平均分子量の測定＞
本発明で合成したポリマーの数平均分子量と重量平均分子量は、次のように測定した。
日本分光（株）製の高速液体クロマトグラフシステムＣＯ−２０６５ｐｌｕｓを使用し、試料濃度１質量％のＴＨＦ溶液２０μＬを分析サンプルとして、カラム：Ｓｈｏｄｅｘ  ＫＦ８０４Ｌ［昭和電工（株）製］（直列に２本接続）、カラム温度：４０℃、検出器：ＲＩ、溶離液：ＴＨＦ、および溶離液流速：１．０ｍＬ毎分でＧＰＣ法により測定し、ポリスチレン換算することにより求めた。
【０１９４】
実施例で使用した試薬等は下記の通りである。
ＦＭ−２２０５（両末端にビニル基を有する数平均分子量が７００のポリジメチルシロキサン）：ＭＡ−ＤＧＩＣ（モノアリルジグリシジルイソアヌレート）：四国化成工業株式会社製
Ｓ２１０（ビニルトリメトキシシラン）：ＪＮＣ株式会社製
【０１９５】
（Ａ）ＳｉＨ基を有するシルセスキオキサンとアルケニル基を２個有するオルガノポリシロキサンとの反応物であって、ＳｉＨ基とアルケニル基とを含む熱硬化性樹脂
本発明の（Ａ）成分である、ＳｉＨ基とアルケニル基とを含む熱硬化性樹脂として、国際公開２０１１／１４５６３８号に開示されている方法で製造した、下記シルセスキオキサン誘導体ベースポリマー１またはシルセスキオキサン誘導体ベースポリマー２を用いた。
【０１９６】
［シルセスキオキサン誘導体ベースポリマー１］
前記式（１）において、ａ［式（Ｘ−Ｉ）］＝２．３４、ｂ［式（Ｘ−ＩＩ）］＝０、ｃ［式（Ｘ−ＩＩＩ）］＝１．６６である化合物、下記化学式で表される化合物をシルセスキオキサン誘導体ベースポリマー１とした。
【０１９７】
2015172146.tif 000039
【０１９８】
［シルセスキオキサン誘導体ベースポリマー２］
前記式（１）において、ａ［式（Ｘ−Ｉ）］＝２．３７、２ｂ［式（Ｘ−ＩＩ）］＝０．４８、ｃ［式（Ｘ−ＩＩＩ）］＝１．１４である、下記化学式で表される化合物をシルセスキオキサン誘導体ベースポリマー２とした。
【０１９９】
2015172146.tif 000040
【０２００】
（Ｄ）ＳｉＨ基を有するシルセスキオキサン、アルケニル基を２個有するオルガノポリシロキサン、アルケニル基を有するエポキシ化合物およびアルケニル基を有するシリル化合物を反応させることにより得られる、ＳｉＨ基を有する熱硬化性樹脂
【０２０１】
［シルセスキオキサン誘導体ベースポリマー３］
本発明の（Ｄ）成分であるＳｉＨ基を有する熱硬化性樹脂として、前記式（Ｄ１）において、Ａ［式（ａ）］＝１．３２、２Ｂ［式（ｂ）］＝１．３８、Ｃ［式（ｃ−ｉ）］＝０．６５、Ｄ［式（ｄ−ｉ）］＝０．６５である下記式で表されるシルセスキオキサン誘導体ベースポリマー３を用いた。
【０２０２】
2015172146.tif 000041
【０２０３】
シルセスキオキサン誘導体ベースポリマー３は、下記反応式により、次の方法で合成した。温度計、還流冷却器、および撹拌機を備えた内容積３００ｍＬの反応容器にシルセスキオキサン誘導体（ＤＤ−４Ｈ）を５０ｇ、ビニルシリコーン（ＦＭ−２２０５）を１８．６ｇ（０．０２６６モル）、モノアリルジエポキシイソシアヌレート（ＭＡ−ＤＧＩＣ）を７．４７ｇ（０．０２５２モル）、Ｓ２１０を３．７ｇ（０．０２５２モル）、溶媒としてトルエン５０ｇを入れた。
【０２０４】
窒素雰囲気下、加熱攪拌を開始した。内容物が１００℃に達した後、Ｐｔ濃度がＤＤ−４Ｈに対して１ｐｐｍとなる量を加え、そのまま５時間加熱攪拌を行った。ＧＣよりＭＡ−ＤＧＩＣの消失を確認して反応を終了した。室温まで冷却した後、活性炭を１．６ｇ加え３時間以上攪拌した後、ろ過により活性炭を除去した。ろ液をエバポレーターにて９０℃、０．１３ｋＰａの減圧条件下に溶媒であるトルエンを留去した。７４ｇの水アメ状の無色透明の液体を得た。
【０２０５】
得られた生成物の分子量をＧＰＣにより分析したところ、数平均分子量：Ｍｎ＝３９００、重量平均分子量：Ｍｗ＝１８２００であった。
【０２０６】
2015172146.tif 000042
【０２０７】
（Ｆ）片末端にのみＳｉＨ基を有する直鎖状のオルガノポリシロキサン化合物
本発明の（Ｆ）成分である、片末端にのみＳｉＨ基を有するオルガノポリシロキサンとして、ＪＮＣ株式会社製の数平均分子量が９００または５００の片末端ＳｉＨシリコーンを用いた。また、（Ｆ）成分の比較化合物として、数平均分子量５００の両末端ＳｉＨシリコーンを用いた。
【０２０８】
片末端にのみＳｉＨ基を有する数平均分子量が９００と５００のオルガノポリシロキサンは、日本国特開２０００−２７３１７８号公報に記載されている方法を参照して製造したものを用いた。また、数平均分子量５００の両末端ＳｉＨシリコーンは、日本国特開２００３−２５２９９５号公報に記載されている方法を参照することにより製造したものを用いた。
【０２０９】
［数平均分子量が９００の片末端ＳｉＨシリコーン］
前記式（２）において、Ｒ６＝ブチル、Ｒ７＝メチル、ｍ＝１１である、下記化学式により表される化合物を数平均分子量が９００の片末端ＳｉＨシリコーンとした。
【０２１０】
2015172146.tif 000043
【０２１１】
［数平均分子量が５００の片末端ＳｉＨシリコーン］
前記式（２）において、Ｒ６＝ブチル、Ｒ７＝メチル、ｍ＝５である、下記化学式で表される化合物を数平均分子量が５００の片末端ＳｉＨシリコーンとした。
【０２１２】
2015172146.tif 000044
【０２１３】
［数平均分子量５００の両末端ＳｉＨシリコーン］
本発明の（Ｆ）成分の比較成分として、下記式で表される数平均分子量５００の両末端ＳｉＨシリコーンを用いた。
【０２１４】
2015172146.tif 000045
【０２１５】
（Ｂ）Ｐｔ触媒
本発明の（Ｂ）成分であるＰｔ触媒として、カルステッド触媒  商標名Ｐｔ−ＶＴＳ  ３ｗｔ％キシレン溶液（ユミコア社製）を用いた。
【０２１６】
（Ｅ）アルケニル基を２個以上有するオルガノポリシロキサン化合物
本発明の（Ｅ）成分であるアルケニル基を２個以上有する化合物として、前記式（３）において、Ｒ８＝メチル、Ｒ９＝メチル、ｎ＝８である、下記化学式で表される数平均分子量が７００の両末端ビニルシリコーンを用いた。
【０２１７】
2015172146.tif 000046
【０２１８】
エポキシ基含有シランカップリング剤
また、比較実施例には密着付与材としてエポキシ基含有シランカップリング剤として、グリシジルエーテルトリメトキシシラン：商標名Ｓ５１０（ＪＮＣ株式会社製）を用いた。
【０２１９】
＜熱硬化性樹脂組成物の調製＞
スクリュー管に上記実施例で合成した化合物、またはポリオルガノシロキサンの混合物を入れた。スクリュー管を自転・公転ミキサー［株式会社シンキー製「あわとり練太郎（登録商標）」ＡＲＥ−２５０］にセットし、混合・脱泡を行い、中間樹脂組成物である中間組成物ａ〜ｄを得た。表１に各熱硬化性樹脂組成物の質量％を示す。
【０２２０】
上記中間組成物ａ〜ｄに、さらにユミコア社製のカルステッド触媒（商品名Ｐｔ−ＶＴＳ：Ｐｔ濃度が３質量％のキシレン溶液）を硬化禁止剤：ＭＶＳ−Ｈ（商品名、１，３，５，７−テトラビニル−１，３，５，７−テトラメチルシクロテトラシロキサン：ＪＮＣ株式会社製）で１００倍（質量）に希釈したものをＰｔ濃度が所定量になるように加え、さらに硬化禁止剤を所定量になるように加えて、再び自転・公転ミキサーにて混合・脱泡を行い、熱硬化性樹脂組成物である組成物Ａ１〜Ａ８、Ｂ１、Ｃ１〜Ｃ５、Ｄ１〜Ｄ２、および比較組成物Ａ９〜Ａ１２、Ｃ６〜Ｃ７を得た。表２に各熱硬化性樹脂組成物の質量％およびＰｔ触媒、硬化禁止剤の配合量を示す。
【０２２１】
得られた組成物Ａ１〜Ａ８、Ｂ１、Ｃ１〜Ｃ５、Ｄ１〜Ｄ２、および比較組成物Ａ９〜Ａ１２、Ｃ６〜Ｃ７について、以下の方法により保存安定性、および硬化性を評価した。その結果を表２の中に示す。
【０２２２】
＜保存安定性＞
保存安定性は、保存容器中に上記組成物をとり、これらを８０℃恒温槽に３０日間入れた後の粘度を測定して評価するものである。試験前の粘度と比べ、試験後の粘度上昇率が５０％以下であるかを調べた。○は粘度上昇率５０％以下、×は粘度上昇率５０％以上を示す。
【０２２３】
＜熱硬化性樹脂組成物の硬化性＞
硬化性は、ＰＦＡ製シャーレに組成物を入れ、１６０℃で１時間加熱し硬化するかを調べた。硬化しフィルムが得られれば○、硬化せず液状やワックス上であれば×とした。
【０２２４】
＜硬化物の作製＞
上記熱硬化性樹脂組成物Ａ１、Ｂ１、Ｃ１、Ｄ１それぞれについて、ガラス２枚にニチアス（株）製ナフロンＳＰパッキン（４ｍｍ径）をスペーサーとして挟み、この中に熱硬化性樹脂組成物を流し込み、減圧脱泡後、８０℃にて１時間、その後１５０℃にて４時間の順に加熱することにより硬化させ、ガラスをはがして４ｍｍ厚の表面が平滑な硬化物Ａ１、Ｂ１、Ｃ１、Ｄ１を得た。
【０２２５】
得られた硬化物Ａ１、Ｂ１、Ｃ１、Ｄ１について、以下の方法によりその物性を評価した。その結果を表３に示す。
【０２２６】
＜粘度＞
硬化物Ａ１、Ｂ１、Ｃ１、Ｄ１の硬化前の熱硬化性樹脂組成物Ａ１、Ｂ１、Ｃ１、Ｄ１の粘度は、東機産業（株）製のＴＶ−２２型粘度計コーンプレートタイプを使用し、恒温槽温度２５℃にて測定した。
【０２２７】
＜光透過率＞
厚さ４ｍｍの硬化物を作製し、島津製作所（株）製紫外可視分光光度計  ＵＶ−１６５０にて波長４００ｎｍにおける光の透過率を測定した。
【０２２８】
＜耐熱透過率＞
耐熱試験は、以下の方法にて実施、評価した。厚さ４ｍｍの硬化物を作製し、島津製作所（株）製紫外可視分光光度計  ＵＶ−１６５０にて波長４００ｎｍにおける光の透過率を測定し、初期透過率とした。硬化物を１８０℃のオーブン［定温乾燥機：ヤマト科学（株）製ＤＸ３０２］に入れ、一定時間（表２では１０００時間）加熱処理した。
【０２２９】
前記耐熱試験後の硬化物の光線透過率を紫外可視分光光度計で測定し、波長４００ｎｍの透過率から、この波長における保持率（一定時間熱処理後の透過率／各波長の初期透過率×１００）を計算して評価した。１８０℃の耐熱試験１０００時間後における４００ｎｍの透過率保持率が８５％以上であれば〇、７５％以上であれば△、７５％以下であれば×とした。
【０２３０】
＜耐ＵＶ透過率＞
耐ＵＶ透過率は、４ｍｍ厚の硬化物に、ウシオ株式会社製のＤｅｅｐ  ＵＶ  Ｌａｍｐを用い、３６５ｎｍのバンドパスフィルターを通して、５５０〜６００ｍＷ／ｃｍ２の照射強度にてＵＶ照射した。２０００時間照射後における４００ｎｍの保持率９９％以上であれば〇、９７％以上であれば△、９７以下であれば×とした。
【０２３１】
＜屈折率＞
試験片は硬化物をバンドソーにて切断し、ＪＩＳ  Ｋ７１４２（２００８年）に従って試験片を作製した。この試験片を用いて、アッベ屈折計［（株）アタゴ製ＮＡＲ−２Ｔ］によりナトリウムランプのＤ線（５８６ｎｍ）を用いて屈折率を測定した。中間液はヨウ化メチレンを用いた。
【０２３２】
＜硬化物の硬度＞
ＪＩＳ  Ｋ６２５３（２００６年）の規定に準じて、Ｄ硬度を西東京精密（株）製デュロメータＷＲ−１０５Ｄにより、Ａ硬度をＷＲ−１０４Ａにより測定した。
【０２３３】
＜接着強さ試験  ＰＰＡ＞
ＪＩＳ  Ｋ６８５０（１９９９年）に従って試験を行った。試験片は、基材としてポリフタルアミド樹脂［ソルベイアドバンスドポリマーズ（株）製アモデル（商品名）Ａ−４１２２ＮＬＷＨ９０５］をＪＩＳ  Ｋ６８５０（１９９９年）に従って寸法を調整して作製したものの間に熱硬化性樹脂組成物を挟み、８０℃にて１時間加熱後、１５０℃にて４時間加熱する条件で加熱硬化させて作製した。接着試験は引張圧縮試験機［（株）島津製作所製オートグラフＡＧＳ−５００Ｂ］により５ｋＮのロードセルを用いて測定した。
【０２３４】
＜接着強さ試験  ＰＡ９Ｔ＞
ＪＩＳ  Ｋ６８５０（１９９９年）に従って試験を行った。試験片は、基材としてポリフタルアミド樹脂［クラレ（株）製ジェネスタ（商品名）ＰＡ９Ｔ］をＪＩＳ  Ｋ６８５０（１９９９年）に従って寸法を調整して作製したものの間に熱硬化性樹脂組成物を挟み、８０℃にて１時間加熱後、１５０℃にて４時間加熱する条件で加熱硬化させて作製した。接着試験は引張圧縮試験機［（株）島津製作所製オートグラフＡＧＳ−５００Ｂ］により５ｋＮのロードセルを用いて測定した。
【０２３５】
＜接着強さ試験  Ａｇ＞
ＪＩＳ  Ｋ６８５０（１９９９年）に従って試験を行った。試験片は、基材として銀メッキされた標準試験基板［日本テストパネル（株）製］の間に熱硬化性樹脂組成物を挟み、８０℃にて１時間加熱後、１５０℃にて４時間加熱する条件で加熱硬化させて作製した。接着試験は引張圧縮試験機［（株）島津製作所製オートグラフＡＧＳ−５００Ｂ］により５ｋＮのロードセルを用いて測定した。
【０２３６】
＜吸湿リフロー試験＞
底辺部が銀メッキされたパワーＬＥＤ用のＰＰＡ樹脂パッケージ［エノモト（株）製  型番５０５０  Ｄ／Ｇ］１６個に熱硬化性樹脂組成物をディスペンサー（武蔵エンジニアリング（株）製  型番ＭＰＰ−１）で注入した後、８０℃にて１時間加熱後、さらに１５０℃にて４時間加熱する条件で加熱硬化させた。これらのＰＰＡ樹脂パッケージを環境試験機（エスペック社製  型番ＳＨ−２４１）内にて、温度３０℃、相対湿度６０％、１９２時間の吸湿条件にて吸湿させた後、模擬リフロー機［マルコム（株）製  型番ＳＲＳ−１Ｃ］にてＪＥＤＥＣ規格に準じた温度条件（２６０℃）にてリフローを２回通した。１６個中の剥離個数、クラック発生個数を示した。
【０２３７】
＜ヒートサイクル試験  ＰＰＡ  剥離・クラック＞
底辺部が銀メッキされたパワーＬＥＤ用のＰＰＡ樹脂パッケージ［エノモト（株）製  型番５０５０  Ｄ／Ｇ］１６個に熱硬化性樹脂組成物をディスペンサー（武蔵エンジニアリング（株）製  型番ＭＰＰ−１）で注入した後、８０℃にて１時間加熱後、さらに１５０℃にて４時間加熱する条件で加熱硬化させた。これらのＰＰＡ樹脂パッケージを模擬リフロー機［マルコム（株）製  型番ＳＲＳ−１Ｃ］にてＪＥＤＥＣ規格に準じた温度条件（２６０℃）にてリフローを１回通した。この後、冷熱衝撃装置［エスペック株式会社製  型番ＴＳＥ−１１］のテストエリアに入れ、−４０℃で３０分間さらし、１０５℃で３０分間さらすことを１サイクルとして、５００サイクル繰り返すことにより実施した。なお、両さらし温度の間の移動時間は２分間で実施した。剥離、クラックの発生を顕微鏡にて観察した。１６個中の不良率を示す。
【０２３８】
＜ヒートサイクル試験  ＰＡ９Ｔ  剥離・クラック＞
底辺部が銀メッキされたパワーＬＥＤ用のＰＡ９Ｔ樹脂パッケージ［Ｉ−ＣＨＩＵＮ社製  型番ＳＭＤ５０５０Ｎ−ＴＡ１１２］１５個に熱硬化性樹脂組成物をディスペンサー（武蔵エンジニアリング（株）製  型番ＭＰＰ−１）で注入した後、８０℃にて１時間加熱後、さらに１５０℃にて４時間加熱する条件で加熱硬化させた。これらのＰＡ９Ｔ樹脂パッケージを、模擬リフロー機［マルコム（株）製  型番ＳＲＳ−１Ｃ］にてＪＥＤＥＣ規格に準じた温度条件（２６０℃）にてリフローを１回通した。これらのＰＡ９Ｔ樹脂パッケージを、冷熱衝撃装置［エスペック（株）製  型番ＴＳＥ−１１］のテストエリアに入れ、−４０℃で３０分間さらし、１０５℃で３０分間さらすことを１サイクルとして、５００サイクル繰り返すことにより実施した。なお、両さらし温度の間の移動時間は２分間で実施した。剥離、クラックの発生を顕微鏡にて観察した。表２および４に、１５個中の不良率を示す。
【０２３９】
＜ヒートサイクル試験  ワイヤ断線＞
ブルーＬＥＤチップ［ＧｅｎｅＬｉｔｅ社製  品番Ｂ１５１５ＡＣＡ０］およびゴールドワイヤ［田中貴金属社製  品番ＳＲ−２５］を搭載したＬＥＤ樹脂パッケージ［エノモト（株）製  型番５０５０  Ｄ／Ｇ  ３２個に熱硬化性樹脂組成物をディスペンサー  ［武蔵エンジニアリング（株）社製  型番ＭＰＰ−１］で注入した後、８０℃にて１時間加熱後、さらに１５０℃にて４時間加熱する条件で加熱硬化させた。このＬＥＤ樹脂パッケージを、リフローシミュレーター［マルコム（株）製  型番ＳＲＳ−１Ｃ］にてＪＥＤＥＣ規格に準じた温度条件（２６０℃）にてリフローを１回通した。さらに、冷熱衝撃装置［エスペック（株）製  型番ＴＳＥ−１１］のテストエリアに入れ、−４０℃で３０分間さらし、１０５℃で３０分間さらすことを１サイクルとして、５００サイクル繰り返すことにより実施した。なお、両さらし温度の間の移動時間は２分間で実施した。ＬＥＤを点灯させた。表２および４に、点灯不良率を示す。
【０２４０】
【表１】
2015172146.tif 000047
【０２４１】
【表２】
2015172146.tif 000048
【０２４２】
【表３】
2015172146.tif 000049
【０２４３】
表２に示すように、本発明の組成物Ａ１〜Ａ８、Ｂ１、Ｃ１〜Ｃ５、Ｄ１〜Ｄ２は、Ｐｔ触媒および硬化禁止剤の量を厳密に制御することにより、保存安定性および硬化性を両立させた熱硬化性組成物であることが分かった。
これに対し、比較組成物Ａ９〜Ａ１２、Ｃ６〜Ｃ７は、保存安定性が悪い、もしくは硬化性が悪いため、そのまま熱硬化性組成物としては用いられない組成物であることがわかった。
【０２４４】
表３に示すように、本発明の組成物Ａ〜Ｄを用いた硬化物Ａ〜Ｄは、屈折率１．５以上、さらにシルセスキオキサンが有する耐熱透過率、耐ＵＶ透過率を保持し、尚かつリフレクター基材であるポリフタルアミド樹脂（ＰＰＡ、ＰＡ９Ｔ）や銀との密着性も良く、さらに耐吸湿リフロー、耐ヒートサイクル性に優れていることがわかった。
【０２４５】
＜半硬化樹脂シート作成＞
ＰＦＡ製シャーレに、厚さ０．５ｍｍになるように前記熱硬化性組成物Ａ４を入れ、１００℃で６０分間加熱した。表面タック性のある半硬化樹脂シートが得られた。
【０２４６】
同様に、表面に剥離剤を塗布したＳＵＳ製金型の間に、前記熱硬化性組成物Ａ４を入れ、ホットプレス機にて１６０℃で５分間加熱した。表面タック性のある厚さ１ｍｍの半硬化樹脂成型シートが得られた。
【０２４７】
＜半硬化樹脂シートの硬化＞
上記で得られた半硬化樹脂シートを、表面鏡面仕上げのＳＵＳ板に乗せ、１６０℃で１２０分間加熱した。半硬化樹脂シートは一度軟化の後、硬化しＳＵＳ板に密着した。
【０２４８】
＜半硬化樹脂シートによるＬＥＤベアチップ封止＞
上記で得られた半硬化樹脂シートを、ＬＥＤベアチップが実装してある実装面に乗せ、１６０℃で１２０分間加熱した。半硬化樹脂シートは一度軟化の後硬化し板に密着し、ＬＥＤベアチップの表面が封止されたパッケージが得られた。
【０２４９】
本発明を特定の態様を用いて詳細に説明したが、本発明の意図と範囲を離れることなく様々な変更および変形が可能であることは、当業者にとって明らかである。
【産業上の利用可能性】
【０２５０】
本発明の熱硬化性樹脂組成物は、高耐熱性、高耐ＵＶ性であり、基板に対する密着性が高く、靭性に優れているため吸湿リフロー耐性、ヒートサイクル耐性に優れ、さらには耐イオウ性に優れる硬化物を与えるため、特にハイパワーＬＥＤ等の光半導体素子の封止材、蛍光体シート並びにリフレクタ材料として非常に有用である。また、本発明の熱硬化性樹脂組成物は成型が容易であり、成型後に高温に加熱することで容易に成型硬化物を作成することが可能である。更には、成型後、加熱することで完全に硬化する手前の半硬化状態の成型物は、この状態で室温にて保管してもそれ以上の反応が進行することなく、半硬化成型物として常温で流通させることが可能であり、更にこれを使用する際に、半硬化成型物を作成したよりも高温で再硬化させることで完全な硬化物を得ることが可能である。例えば、本発明の熱硬化性樹脂組成物に蛍光体及び／または無機化合物を添加せしめ、これを充分に混合後、シート状に成型する。得られた成型物を完全に硬化するよりも低い温度、すなわち８０℃から１４０℃または１５０℃以上で短時間で半硬化することで、一旦冷却させることにより室温で保存しても安定性に優れる蛍光体シートを作成することができる。これらの蛍光体シートは室温で安定であるので、製造後、在庫することが容易であり、流通経路においても冷蔵倉庫、冷蔵車両を必要とすることなく流通コストを抑えることが可能となる。また当該シートを使用する場合にはＬＥＤチップ上に載せて、半硬化物作成時よりも高い温度もしくは長い時間加熱することで一旦軟化・ゲル化することで密着性が生じることとなり、チップやその回りの部材と密着した上で完全硬化し、容易に蛍光体で覆われた好適に光波長変換できる半導体発光装置を作成可能となる。